(57)【特許請求の範囲】
【請求項１】
ジアミン化合物と二酸化炭素を原料とするポリ尿素の製造方法であって、圧力５〜１０ＭＰａ、温度１６０〜２６０℃の条件下で、ジアミン化合物と二酸化炭素を重合させる重合工程を含み、ジアミン化合物が、炭素数が４〜１８の脂肪族一級ジアミンであるポリ尿素の製造方法。
【請求項２】
重合工程の途中に、圧力を１ＭＰａ未満に降下させた後、二酸化炭素を用いて５〜１０ＭＰａに上昇させる操作をおこなう請求項１記載のポリ尿素の製造方法。
【請求項３】
ジアミン化合物と二酸化炭素を原料とするポリ尿素の製造方法であって、圧力１〜１０ＭＰａ、温度１６０〜２６０℃、重合時間４８時間以上の条件下で、ジアミン化合物と二酸化炭素を重合させる重合工程を含み、ジアミン化合物が、炭素数が４〜１８の脂肪族一級ジアミンであるポリ尿素の製造方法。
【請求項４】
重合工程の途中に、圧力を１ＭＰａ未満に降下させた後、二酸化炭素を用いて１〜１０ＭＰａに上昇させる操作をおこなう請求項３記載のポリ尿素の製造方法。
【請求項５】
二酸化炭素を流通させながら圧力を制御する請求項１または３記載のポリ尿素の製造方法。
【請求項６】
原料として二酸化炭素を吸収させたジアミン化合物を用いる請求項１〜５いずれかに記載のポリ尿素の製造方法。
【発明の詳細な説明】
【技術分野】
【０００１】
本発明は、ポリ尿素の製造方法に関するものである。
【背景技術】
【０００２】
ポリ尿素は、耐熱性、機械強度、耐薬品性に優れていることから、重合型の射出成形品、接着剤等として広く用いられている。
【０００３】
ポリ尿素の製造方法としては、ジアミン化合物とジイソシアネートを原料として重合する方法が一般的である。このような製造方法としては、溶融重合する方法や低温で固相重合する方法が知られている。しかしながら、このような製造方法は、ジイソシアネートの重合性が高く、ポリマー鎖に分岐が発生するため、ゲルが生成するという問題があった。また、得られるポリ尿素の品質が低く、溶融加工時の操業性が悪いという問題もあった。
【０００４】
分岐の問題を回避する方法としては、原料としてジイソシアネートを用いない方法が考えられる。このような製造方法として、特許文献１に、１００気圧（１０．２ＭＰａ）以上で、ジアミン化合物と二酸化炭素を溶融重合してポリ尿素を製造する方法が開示されている。しかしながら、特許文献１の製造方法は、二酸化炭素を高圧で導入して１００気圧以上の高圧下で重合させるため、ポリ尿素を大量に製造する場合、大掛かりな設備が必要であるという問題があった。
【０００５】
また、非特許文献１、２に、二酸化炭素が超臨界とならない程度の圧力で、ジアミン化合物と二酸化炭素とを重合させてポリ尿素を製造する方法が開示されている。しかしながら、非特許文献１、２の製造方法は、有機溶媒と多量の触媒を使用するため、混合および触媒の除去に特別な装置が必要となり、工業的には適用できないという問題があった。また、この製造方法は、モノマーおよびポリマーのいずれかが溶媒に可溶なポリ尿素にしか適用することができないため、適用できるポリ尿素の分子構造に制約が生じるという問題があった。
【先行技術文献】
【特許文献】
【０００６】
【特許文献１】米国特許第２５５０７６７号明細書
【非特許文献】
【０００７】
【非特許文献１】Ｊｏｕｒｎａｌ  ｏｆ  Ｐｏｌｙｍｅｒ  Ｓｃｉｅｎｃｅ：Ｐｏｌｙｍｅｒ  Ｌｅｔｔｅｒｓ  Ｅｄｉｔｉｏｎ，Ｖｏｌ．１２，５１７−５２１（１９７４）
【非特許文献２】Ｊｏｕｒｎａｌ  ｏｆ  Ｐｏｌｙｍｅｒ  Ｓｃｉｅｎｃｅ：Ｐｏｌｙｍｅｒ  Ｃｈｅｍｉｓｔｒｙ  Ｅｄｉｔｉｏｎ，Ｖｏｌ．２０，１０３−１０８（１９８２）
【発明の概要】
【発明が解決しようとする課題】
【０００８】
そこで、本発明者らは、低圧下で、水共存下、ジアミン化合物と二酸化炭素を重合させる方法を提案した（特願２０１０−７９９１８号）。しかしながら、水を共存させた状態では、再現性よく分子量を上げることができず、十分な性能のポリ尿素を得ることができなかった。
本発明は、前記問題点を解決するものであり、低圧下でジアミン化合物と二酸化炭素を反応させ、高分子量のポリ尿素を重合する方法を提供することを目的とする。
【課題を解決するための手段】
【０００９】
本発明者らは、前記課題を解決するために鋭意研究を重ねた結果、本発明に到達した。すなわち、本発明の要旨は下記の通りである。
【００１０】
（１）ジアミン化合物と二酸化炭素を原料とするポリ尿素の製造方法であって、圧力５〜１０ＭＰａ、温度１６０〜２６０℃の条件下で、ジアミン化合物と二酸化炭素を重合させる重合工程を含み、ジアミン化合物が、炭素数が４〜１８の脂肪族一級ジアミンであるポリ尿素の製造方法。
（２）重合工程の途中に、圧力を１ＭＰａ未満に降下させた後、二酸化炭素を用いて５〜１０ＭＰａに上昇させる操作をおこなう（１）記載のポリ尿素の製造方法。
（３）ジアミン化合物と二酸化炭素を原料とするポリ尿素の製造方法であって、圧力１〜１０ＭＰａ、温度１６０〜２６０℃、重合時間４８時間以上の条件下で、ジアミン化合物と二酸化炭素を重合させる重合工程を含み、ジアミン化合物が、炭素数が４〜１８の脂肪族一級ジアミンであるポリ尿素の製造方法。
（４）重合工程の途中に、圧力を１ＭＰａ未満に降下させた後、二酸化炭素を用いて１〜１０ＭＰａに上昇させる操作をおこなう（３）記載のポリ尿素の製造方法。
（５）二酸化炭素を流通させながら圧力を制御する（１）または（３）記載のポリ尿素の製造方法。
（６）原料として二酸化炭素を吸収させたジアミン化合物を用いる（１）〜（５）いずれかに記載のポリ尿素の製造方法。
【発明の効果】
【００１１】
本発明の製造方法によれば、１０ＭＰａ以下の低圧下で、生産性よく、高分子量のポリ尿素を重合することができる。また、低圧下で重合できるため大掛かりな設備を必要せず、ジイソシアネートを用いないためゲルの生成が少ない。さらに、原料として二酸化炭素を用いるため、温室効果現象の抑制にも貢献できる。
【発明を実施するための形態】
【００１２】
以下、本発明を詳細に説明する。
【００１３】
本発明の製造方法が適用できるポリ尿素は、ジアミン化合物と二酸化炭素を原料とするポリ尿素である。
【００１４】
ジアミン化合物としては、炭素数が４〜１８の脂肪族一級ジアミンであることが必要である。前記脂肪族ジアミンとしては、１，４−ジアミノブタン、１，５−ジアミノペンタン、１，６−ジアミノヘキサン、１，７−ジアミノヘプタン、１，８−ジアミノオクタン、１，９−ジアミノノナン、１，１０−ジアミノデカン、１，１１−ジアミノウンデカン、１，１２−ジアミノドデカン等が挙げられる。中でも、炭素数が５〜１２のジアミン化合物が好ましく、原料調達の点から、１，４−ブタンジアミン、１，５−ペンタンジアミン、１，５−ジアミノ−２−メチルペンタン、１，６−ヘキサンジアミン、１，８−オクタンジアミン、１，９−ノナンジアミン、１，１０−デカンジアミン、１，１２−ドデカンジアミンがさらに好ましい。ジアミン化合物の種類を選択することにより、ポリ尿素の融点、柔軟性、吸水性等を制御することができる。
【００１５】
二酸化炭素としては、市販の精製ガス、燃焼ガス、空気に含まれる二酸化炭素を分離・精製したものが挙げられる。中でも、市販の精製ガスが好ましい。
【００１６】
二酸化炭素の純度は、９０％以上とすることが好ましく、１００％とすることがより好ましい。二酸化炭素の純度を９０％以上とすることで、低圧下、二酸化炭素とジアミン化合物を効率よく重合させることができる。
【００１７】
次に、本発明の製造方法について説明する。
【００１８】
本発明の製造方法においては、最初に、ジアミン化合物と二酸化炭素が反応してカルバミン酸化合物が生成され、続いて、カルバミン酸化合物のカルボキシアミノ基と、ジアミン化合物または別のカルバミン酸化合物のアミノ基との脱水縮合重合により水とウレア結合が生じる。次いで、生成したウレア結合を有したジアミン化合物が、前記反応のジアミン化合物と同様の反応を繰り返すことで分子鎖が延長されるものと推察される。
【００１９】
一方、生成した水によってウレア結合の加水分解が起こり、二酸化炭素とジアミン化合物が遊離されるため、生成した水による加水分解反応とウレア結合の生成反応の速度が平衡になるところで、分子鎖の延長が停止すると推察される。
【００２０】
ジアミン化合物と二酸化炭素を反応させる方法としては、反応容器にジアミン化合物を投入した後、二酸化炭素を導入する方法や、反応容器を二酸化炭素で満たしておき、そこにジアミン化合物を添加する方法が挙げられる。ジアミン化合物の揮散や配管の閉塞の低減の点から前者の方法が好ましい。
【００２１】
反応容器にジアミン化合物を投入した後、二酸化炭素を導入する場合、反応熱によるジアミン化合物の揮散低減の点から、二酸化炭素をジアミン化合物に吸収させてから反応させることが好ましい。二酸化炭素は、ポンプ、コンプレッサー、ブロワ−等の装置を用いて反応容器に導入させることができる。これらの装置は２種以上を併用してもよい。
【００２２】
ジアミン化合物に二酸化炭素を吸収させる方法としては、ジアミン化合物を二酸化炭素気流にさらす方法や、ジアミン化合物を二酸化炭素でバブリングする方法が挙げられ、吸収効率の点から後者の方が好ましい。その際、ジアミン化合物が二酸化炭素を吸収しやすいように反応容器を加温してもよい。
【００２３】
重合圧力は、１〜１０ＭＰａとすることが必要で、５〜１０ＭＰａとすることが好ましい。重合圧力が１ＭＰａ未満であると、反応容器内の二酸化炭素濃度が希薄になりカルバミン酸化合物が生成されなくなるので好ましくない。一方、重合圧力が１０ＭＰａを超えると、大掛かりな反応容器を用いる必要性が生じるので好ましくない。また、重合圧力が１０ＭＰａを超えると、ＳＵＳ３１６やＳＵＳ３０４等のステンレス材料製の反応容器を用いた場合、二酸化炭素による腐食が顕著になり、反応容器や重合物が着色するので好ましくない。反応容器内面をハステロイやインコネル等の材料で加工すれば、腐食は抑制されるが、装置のコストが大幅に高くなるため好ましくない。
【００２４】
重合圧力に占める二酸化炭素分圧は、１〜１０ＭＰａとすることが好ましく、５〜１０ＭＰａとすることがより好ましい。二酸化炭素分圧を１〜１０ＭＰａとすることで、ジアミン化合物、カルバミン酸化合物またはウレア結合を有するジアミン化合物（以後、「アミン」と略称する場合がある。）とカルバミン酸化合物とを生産性よく反応させることができる。
【００２５】
重合圧力の制御方法としては、反応容器を密閉して二酸化炭素を用いて制御する方法や、二酸化炭素を流通させながら背圧弁を用いて制御する方法が好ましい。中でも、反応中、生成した水を常に留出させることができるので、後者の方が好ましい。
【００２６】
反応容器を密閉する場合、アミンとカルバミン酸化合物が反応することで水が発生するので、重合反応の進行にともなって、反応容器の圧力は、水蒸気の分圧の分だけ高くなる。そのため、重合圧力を一定に維持するには、反応容器中の水や二酸化炭素等の気体を留去させればよい。重合反応の進行にともなって、系内の二酸化炭素分圧は下がっていくため、反応速度は遅くなる傾向がある。
【００２７】
本発明の製造方法においては、ジアミン化合物と二酸化炭素の重合工程の途中に圧力を下げて水を系外に留去した後、二酸化炭素を用いて１〜１０ＭＰａとすることが好ましい。圧力を下げる際には、水の留去効率の点から１ＭＰａ未満とすることが好ましく、０．１ＭＰａ以下がより好ましい。また、重合途中に圧力を１〜１０ＭＰａの範囲内で変動させて水を系外に留去させてもよい。水を留去することにより、水による加水分解が効率的に抑制され、その結果、ウレア結合の生成反応が促進されて、重合度が高くなるものと推察される。
【００２８】
重合温度は、１６０〜２６０℃とすることが必要であり、１８０〜２２０℃とすることが好ましい。重合温度が１６０℃未満であると、アミンとカルバミン酸化合物との脱水縮合反応が起こりにくく、重合反応の進行が遅くなるので好ましくない。一方、重合温度が２６０℃を超えると、重合度が低い段階でウレア結合の生成反応と水による加水分解反応が平衡になり、ポリ尿素の重合度が低くなるので好ましくない。
【００２９】
重合圧力を１〜１０ＭＰａとし、重合温度を１６０〜２６０℃とすることで、飛躍的に分子鎖を伸ばすことができる。重合圧力と重合温度をこの範囲に制御することで、加水分解反応が抑制され、ウレア結合の生成反応と加水分解反応の平衡点が、重合度の高い状態に大きく移動するためであると推察される。
【００３０】
重合時間は、重合温度に達してから５時間以上が好ましく、１０時間以上がより好ましい。
【００３１】
本発明の製造方法においては、原料が水を実質的に含んでいないことが好ましい。原料が水を含まないことで、得られるポリ尿素の分子鎖をさらに長くすることができる。
【００３２】
本発明の製造方法は、溶融重合法、固相重合法のいずれにも適用できる。
【００３３】
本発明の製造方法を用いることにより、ポリ尿素の数平均分子量を４０００以上とすることができる。製造条件を選択することにより、１００００以上とすることもできる。数平均分子量が４０００以上であれば、成形加工しやすいポリ尿素とすることができる。
【００３４】
また、本発明の製造方法においては、重合圧力を１０ＭＰａ以下でおこなうため、ＳＵＳ３１６やＳＵＳ３０４等のステンレス材料製の反応容器を用いた場合も、腐食することなく重合反応をおこなうことができる。そのため、通常Ｌ値が５０程度であるステンレス材料製の反応容器内面のＬ値は、重合反応終了時においても４０を下まわることはない。
【００３５】
本発明の製造方法では、必要に応じて、触媒、末端封鎖剤等を用いることができる。
【００３６】
触媒としては、リン酸、亜リン酸、次亜リン酸、または、それらの金属塩、エステル誘導体、アミドもしくは無水物等が挙げられる。金属塩としては、ナトリウム塩、リチウム塩、カリウム塩等が挙げられる。エステル誘導体としては、フェニルエステルやアルキルエステル等が挙げられる。アミドとしては、ホスホロアミダイド等が挙げられる。無水物としては、ピロリン酸、メタリン酸等が挙げられる。その他、トリエチルアミン、ピリジン、４−ジメチルアミノピリジン等の３級アミン、三塩化リン等のリン塩化物、トリアリールホスファイト等のホスファイト誘導体、トリアリールホスフィンやトリアリールホスフィンジハロゲン化物等のホスフィン誘導体、３，５−ビストリフルオロフェニルボロン酸等のアリールボロン酸、塩化鉄等の第４周期金属ハロゲン化物等を触媒として用いてもよい。これらは単独で用いてもよく、２種以上を併用してもよい。
【００３７】
末端封鎖剤としては、ヘキシルアミン、オクチルアミン、シクロヘキシルアミン、アニリン等のモノアミン、酢酸、ラウリン酸、安息香酸等のモノカルボン酸が挙げられる。これらは、単独で用いてもよく、２種以上を併用してもよい。末端封鎖剤の添加量は特に限定されないが、ジアミン化合物に対して５モル％以下が好ましい。
【００３８】
本発明の製造方法で得られたポリ尿素には、酸化防止剤、帯電防止剤、難燃剤、難燃助剤、熱安定剤、繊維状補強材、充填材、顔料等を添加してもよい。繊維状補強材としては、ガラス繊維や炭素繊維等が挙げられ、充填材としては、タルク、膨潤性粘土鉱物、シリカ、アルミナ、ガラスビーズ、グラファイト、フィラー等が挙げられ、顔料としては、酸化チタン、カーボンブラック等が挙げられる。これらは、重合時に添加してもよく、成形時、製膜時、製糸時に添加してもよい。
【００３９】
ポリ尿素は、射出成形、押出成形、ブロー成形等公知の成形方法により、各種成形品に加工することができる。
【００４０】
また、ポリ尿素は公知の製膜方法や紡糸方法により、フィルム、シート、繊維に加工することができる。
【００４１】
これらの成形品、フィルム、繊維等は、電気・電子部品、自動車部品、事務機部品等の産業資材や工業材料、家庭用品等の各種用途で使用することができる。
【実施例】
【００４２】
１．測定方法
（１）ポリ尿素の同定
赤外分光測定（臭化カリウム法）により、１６１８ｃｍ−１（ＣＯ伸縮）及び１５７５ｃｍ−１（ＮＨ伸縮）の吸収スペクトルを確認し、以下の基準で判断した。
○：両方の吸収スペクトルが現れた。
×：いずれかの吸収スペクトルが現れなかった。
【００４３】
（２）ゲル発生の有無
ポリ尿素をトリフルオロ酢酸に、溶液濃度が４０質量％になるように混合した。混合して不溶物がない場合、ゲルが発生しなかったとして「○」、不溶物がある場合、ゲルが発生したとして「×」とした。
【００４４】
（３）数平均分子量、重量平均分子量
ゲルパーミエーションクロマトグラフィー（ＧＰＣ）を用いてポリメチルメタクリレート（ポリマーラボラトリーズ社製）換算の数平均分子量および重量平均分子量を測定した。
＜測定条件＞
屈折率計：東ソー社製ＲＩ−８０１０
カラム：東ソー社製ＴＳＫｇｅｌ  ＧＭＨＨＲ−Ｈ  １本
溶媒：１０ｍＭトリフルオロ酢酸ナトリウム含有ヘキサフルオロイソプロパノール
流速：０．４ｍｌ／分
測定温度：４０℃
【００４５】
（４）融点
パーキンエルマー社製示差走査型熱量計ＤＳＣ−７を用いて測定した。サンプル量を１０ｍｇとし、１０℃から２０℃／分で３５０℃まで昇温し、５分間保持後、５００℃／分で２５℃まで降温し、５分間保持後、４００℃まで２０℃／分で昇温した。２回目の昇温時の融解温度のピークを融点とした。
【００４６】
（５）Ｌ値
日本電色工業社製ＳＥ６０００  ｃｏｌｏｒ  ｍｅａｓｕｒｉｎｇ  ｓｙｓｔｅｍを用いて、重合後の反応容器内面を、Ｃ／２光源、反射にて、Ｌ値を測定し、以下の基準で評価した。
○：４０以上１００以下
×：０以上４０未満
【００４７】
実施例１
ジアミン化合物として１，１０−デカンジアミン５５０ｇ（３．２モル）、末端封鎖剤としてヘキシルアミン１．６２ｇ（０．０１６モル）を内容積４ＬのＳＵＳ３１６製の反応容器に入れた。続いて、反応容器内の空気を二酸化炭素で３回置換後、密閉して、内温が２００℃になるように加熱し、圧力が１０ＭＰａになるように二酸化炭素（純度１００％）を反応容器に流入させた。その後、反応容器の圧力を１０ＭＰａに保持して１０時間攪拌重合させ、最後に、反応容器の圧力を０．１ＭＰａまで下げ、攪拌を停止し、一晩静置した。
【００４８】
実施例２
ジアミン化合物として１，１０−デカンジアミン５５０ｇ（３．２モル）、末端封鎖剤としてヘキシルアミン１．６２ｇ（０．０１６モル）を内容積４ＬのＳＵＳ３１６製の反応容器に入れた。続いて、反応容器内の空気を二酸化炭素で３回置換後、密閉して、内温が２００℃になるように加熱し、圧力が１０ＭＰａになるように二酸化炭素（純度１００％）を反応容器に流入させた。その後、反応容器の圧力を１０ＭＰａに保持して１５時間攪拌重合させた。
重合開始から５、７、９時間後の合計３回、反応容器の圧力を０．１ＭＰａまで下げ、水を系外に留去させ、二酸化炭素を用いて圧力を１０ＭＰａに上昇させる操作をおこなった。最後に、反応容器の圧力を０．１ＭＰａまで下げ、攪拌を停止し、一晩静置した。
【００４９】
実施例３、４、比較例１〜４
原料および製造条件を表１に示すように変更した以外は、実施例１と同様におこなった。
【００５０】
実施例５
６０℃で融解した１，１０−デカンジアミンに二酸化炭素をバブリングし、白色固体状になるまで流通させたものを原料として用いた以外は、実施例１と同様におこなった。
【００５１】
実施例６
ジアミン化合物として１，１０−デカンジアミン５５０ｇ（３．２モル）、末端封鎖剤としてヘキシルアミン１．６２ｇ（０．０１６モル）を内容積４ＬのＳＵＳ３１６製の反応容器に入れた。続いて、反応容器内の空気を二酸化炭素で３回置換後、内温が２００℃になるように加熱し、圧力が１０ＭＰａになるように二酸化炭素（純度１００％）を流入させ、その後も、二酸化炭素を１ｍＬ／分で流通させながら、反応容器の圧力を１０ＭＰａに保持して５時間攪拌重合させた。重合後、反応容器の圧力を０．１ＭＰａまで下げ、攪拌を停止し、一晩静置した。
【００５２】
実施例７〜１０
製造条件を表１に示すように変更した以外は、実施例１と同様におこなった。
【００５３】
比較例５
窒素置換をおこなった５００ｍＬの三口フラスコに、１００ｍＬのアセトンに溶解させた１,６−ヘキサンジアミン１０．０ｇ（８６ミリモル）を入れ、氷浴下で１００ｍＬのアセトンに溶解させた１，６−ヘキサンジイソシアネート１４．５ｇ（８６ミリモル）を１５分かけて滴下し、２５℃でマグネチックスターラーにて３０分間攪拌した。析出した生成物をろ過回収後、８０℃減圧乾燥した。
【００５４】
なお、実施例および比較例で用いた反応容器の初期の内面のＬ値は５０であった。
【００５５】
表１に、原料、製造条件、および特性値を示す。
【００５６】
【表１】
0005658005.tif 000002
【００５７】
実施例１〜１０は、１０ＭＰａ以下の低圧で重合したため、大掛かりな設備を必要とせず、生産性よく、高分子量のポリ尿素を重合することができた。また、製造後の反応容器の内面のＬ値は４０以上に保たれていた。
実施例２は、重合途中に、圧力を変化させて水を系外に留去したため、実施例１よりも高分子量のポリ尿素を得ることができた。
実施例５では、重合初期の重合熱によるジアミン化合物の揮散を低減できたため、実施例１よりも高分子量のポリ尿素を得ることができた。
実施例６は、二酸化炭素を流通させながら重合させたため、重合中、常に水分を除去することができ、実施例１よりも高分子量のポリ尿素を得ることができた。
比較例１は、重合温度が低かったため、重合反応が進行していなかった。
比較例２は、重合温度が高かったため、ポリ尿素の数平均分子量が低かった。また、反応容器内面が激しく着色した。
比較例３は、重合圧力が低かったため、重合反応が進行していなかった。
比較例４は、重合圧力が高かったため、反応容器内面が激しく着色した。
比較例５は、原料としてジイソシアネートを用いたため、ゲルが大量に発生し、得られたポリ尿素は溶融加工できるものではなかった。